СПОСОБ ИЗГОТОВЛЕНИЯ ТРУБ, СДЕЛАННЫХ ИЗ ВЯЖУЩЕГО МАТЕРИАЛА И ИМЕЮЩИХ КРУГЛОЕ СЕЧЕНИЕ

1. Способ получения труб, сделанных из вяжущего материала, имеющих круглое сечение и малую толщину, путем экструзии пасты на основе цемента, отличающийся тем, что он включает операцию вращения только что экструдированной трубы внутри трубчатой формы, сообщая только что экструдированной трубе центробежную силу, что предохраняет ее круглую форму до достижения степени отверждения этого вяжущего материала.
2. Способ по п.1, отличающийся тем, что указанная трубчатая форма включает по меньшей мере одну трубчатую противоформу.
3. Способ по п.1, отличающийся тем, что указанная операция вращения только что экструдированной трубы включает вращение в периодически изменяющемся направлении.
4. Способ по п.1, отличающийся тем, что комбинацию только что экструдированной трубы и трубчатой противостоящей формы поддерживают при вращении в периодически изменяющемся направлении со скоростью в диапазоне от 0,2 до 10 об/мин.
5. Способ по п.1, отличающийся тем, что указанная противоформа имеет припуск в отношении ее внутреннего диаметра в диапазоне от 0,4 до 3% по отношению к внешнему диаметру только что экструдированных труб.
6. Способ по п.1, отличающийся тем, что указанную операцию вращения осуществляют в течение периода времени в диапазоне от 30 минут до трех часов.
7. Способ по п.6, отличающийся тем, что он включает операцию отверждения труб.
8. Способ по п.1, отличающийся тем, что указанные трубы с круглым сечением имеют процент пустоты в сечении выше 60%.
9. Способ по п.7, отличающийся тем, что указанный процент пустоты в сечении составляет выше 70%.
10. Способ по любому из пп.1-9, отличающийся тем, что указанные трубы сделаны из волокнистого цемента.
11. Способ по п.1, отличающийся тем, что указанные трубчатые формы включают по меньшей мере одно автоматическое калибрующее устройство, включающее по меньшей мере две формы-калибратора.
12. Способ по п.11, отличающийся тем, что указанное автоматическое калибрующее устройство включает средства нагревания для непосредственного нагревания формы-калибратора, содержащей экструдированный цементный конечный продукт.
13. Способ по п.12, отличающийся тем, что указанные средства нагревания включают по меньшей мере один излучатель инфракрасных лучей.
14. Способ по п.13, отличающийся тем, что указанное автоматическое калибрующее устройство включает серию роликов для самостоятельного вращения указанной формы-калибратора.
15. Способ по п.14, отличающийся тем, что комбинацию только что экструдированной трубы и указанной формы-калибратора поддерживают в состоянии вращения при скорости в диапазоне от 1 до 100 об/мин, предпочтительно от 5 до 75 об/мин.
16. Труба, изготовленная из вяжущего материала, имеющая круглое сечение и малую толщину, полученная способом по любому из пп.1-15.
17. Способ получения конечного продукта, сделанного из вяжущего материала, имеющего круглое сечение и малую толщину, включающий операции:
смешивания смеси на основе цемента с водой с образованием влажного порошка на основе цемента;
гомогенизации указанного влажного порошка в установке для изготовления пасты, чтобы получить пасту на основе цемента, пригодную для экструзии;
экструзии указанной пасты на основе цемента в экструдере с образованием конечного продукта на основе цемента, имеющего в существенной степени круглое сечение;
перемещения указанного вяжущего продукта, имеющего по существу круглое сечение, внутрь трубчатой формы, размещенной в непосредственной близости к фильере экструдера, с образованием комбинации конечный продукт - трубчатая форма;
резки указанной системы конечный продукт - трубчатая форма;
вращения системы конечный продукт - трубчатая форма, сообщая центробежную силу только что экструдированной трубе, что позволяет сохранить круглую форму продукта до достижения цементирующим материалом степени отверждения.